(57)【要約】３−アリール置換シクロペンタジエニル環又はその置換誘導体を含むチタン錯体、重合触媒、及び該触媒を用いたオレフィンの重合方法が開示されている。【特許請求の範囲】
【請求項１】
下記式（Ｉ）の金属錯体：
【化１】
2004529187.tif 000009
式（Ｉ）中、
Ａｒは、水素を数えないで６〜３０個までの原子からなるアリール基であり；
Ｒは、それぞれ独立して、水素、Ａｒ、又はヒドロカルビル、トリヒドロカルビルシリル、トリヒドロカルビルゲルミル、ハライド、ヒドロカルビルオキシ、トリヒドロカルビルシロキシ、ビス（トリヒドロカルビルシリル）アミノ、ジ（ヒドロカルビル）アミノ、ヒドロカルバジイルアミノ、ヒドロカルビルイミノ、ジ（ヒドロカルビル）ホスフィノ、ヒドロカルバジイルホスフィノ、ヒドロカルビルスルフィド、ハロ置換ヒドロカルビル、ヒドロカルビルオキシ置換ヒドロカルビル、トリヒドロカルビルシリル置換ヒドロカルビル、トリヒドロカルビルシロキシ置換ヒドロカルビル、ビス（トリヒドロカルビルシリル）アミノ置換ヒドロカルビル、ジ（ヒドロカルビル）アミノ置換ヒドロカルビル、ヒドロカルビレンアミノ置換ヒドロカルビル、ジ（ヒドロカルビル）ホスフィノ置換ヒドロカルビル、ヒドロカルビレンホスフィノ置換ヒドロカルビル、若しくはヒドロカルビルスルフィド置換ヒドロカルビルから選択されるＡｒ以外の基であって、水素を数えないで４０個までの原子を有し；
Ｍはチタンであり；
Ｚ’は、ＳｉＲ62、ＣＲ62、ＳｉＲ62ＳｉＲ62、ＣＲ62ＣＲ62、ＣＲ6＝ＣＲ6、ＣＲ62ＳｉＲ62、ＢＲ6、ＢＲ6Ｌ’’、又はＧｅＲ62であり；
Ｙは、−Ｏ−、−Ｓ−、−ＮＲ5−、−ＰＲ5−、−ＮＲ52、又は−ＰＲ52であり；
Ｒ5は、それぞれ独立して、ヒドロカルビル、トリヒドロカルビルシリル、又はトリヒドロカルビルシリルヒドロカルビルであって、水素を数えないで２０個までの原子を有しており、また、２個のＲ5は環を形成しているか、若しくはＲ5はＺ’と一緒になって環を形成していてもよく；
Ｒ6は、それぞれ独立して、水素、又はヒドロカルビル、ヒドロカルビルオキシ、シリル、ハロゲン化アルキル、ハロゲン化アリール、−ＮＲ52、及びこれらの組み合わせから選択される基であって、２０個までの水素以外の原子を有しており、また、２個のＲ6は環を形成していてもよく；
Ｌ’’は、場合によりＲ6と結合している単核又は多核のルイス塩基であり；
Ｘは水素又は水素を数えないで６０個までの一価のアニオン性配位基であり；
Ｌは、それぞれ独立して、水素を数えないで２０個までの原子を有する中性の化合物であって、ＬはＸと一緒に結合していてもよく；
Ｘ’は、水素を数えないで６０個までの原子を有する二価のアニオン性配位基であり；
Ｚは０、１又は２であり；
ｘは０、１、２又は３であり；
ｌは０〜２までの数であり；そして
ｘ’は０又は１である。
【請求項２】
少なくとも１つのＲがＡｒからなる群から選ばれる、請求項１記載の金属錯体。
【請求項３】
シクロペンタジエニル基の３位及び４位が、Ａｒからなる群から選ばれる基で置換されている、請求項２記載の金属錯体。
【請求項４】
Ａｒが、フェニル、ナフチル、４−ビスフェニル、３−（Ｎ，Ｎ−ジメチルアミノ）フェニル、４−メトキシフェニル、４−メチルフェニル、ピロール−１−イル、又は１−メチルピロール−３−イルであり；
Ｒが、水素、メチル、又はＡｒであり；
Ｘが、塩素、メチル、又はベンジルであり；
Ｘ’が、２，３−ジメチル−１，３−ブテンジイルであり；
Ｌが、１，３−ペンタジエン、又は１，４−ジフェニル−１，３−ブタジエンであり；
Ｙが、−ＮＲ5−であり；
Ｚ’が、ＳｉＲ62であり；
Ｒ5が、それぞれ独立して、ヒドロカルビルであり；
Ｒ6が、それぞれ独立して、メチルであり；
ｘが０又は２であり；
ｌが０又は１であり；そして
ｘ’が０又は１であり、
但し、ｘが２のとき、ｘ’は０であり、Ｍは＋４の形式酸化状態であり；ｘが０で、且つｘ’が１のとき、Ｍは＋４の形式酸化状態であり；そして、ｘ及びｘ’が共に０のとき、ｌが１であり、Ｍは＋２の形式酸化状態である、
請求項１〜３のいずれか１項に記載の金属錯体。
【請求項５】
（３，４−ジフェニルシクロペンタジエン−１−イル）ジメチル（ｔ−ブチルアミノ）シランチタニウムジクロライド、（３，４−ジフェニルシクロペンタジエン−１−イル）ジメチル（ｔ−ブチルアミノ）シランチタニウムジメチル、及び（３，４−ジフェニルシクロペンタジエン−１−イル）ジメチル（ｔ−ブチルアミノ）シランチタニウム（ＩＩ）１，４−ジフェニル−１，３−ブタジエンからなる群から選ばれる、請求項１記載の金属錯体。
【請求項６】
１種以上の付加重合性モノマーを、重合条件下で、請求項１〜３又は５のいずれか１項に記載の金属錯体を１種以上含む触媒組成物と接触させることを含む、重合方法。
【請求項７】
触媒組成物が更に活性化助触媒を含む、請求項６記載の方法。
【請求項８】
溶液、スラリー又は高圧重合条件下で実施される、請求項７記載の方法。
【請求項９】
スラリー又は気相重合条件下で実施され、触媒が更に固体状の球状担体を含む、請求項７記載の方法。
【請求項１０】
エチレン及びビニル芳香族モノマーが共重合される、請求項７記載の方法。
【請求項１１】
１種以上の付加重合性モノマーを、重合条件下で、請求項４記載の金属錯体を１種以上含む触媒組成物と接触させることを含む、重合方法。
【請求項１２】
触媒組成物が更に活性化助触媒を含む、請求項１１記載の方法。
【請求項１３】
溶液、スラリー又は高圧重合条件下で実施される、請求項１２記載の方法。
【請求項１４】
スラリー又は気相重合条件下で実施され、触媒が更に固体状の球状担体を含む、請求項１３記載の方法。
【請求項１５】
エチレン及びビニル芳香族モノマーが共重合される、請求項１２記載の方法。
【発明の詳細な説明】
【技術分野】
【０００１】
本発明は、アリール置換シクロペンタジエニル配位子を有する第４族金属錯体、及び該金属錯体から得られる重合触媒に関し、かかる触媒は、オレフィン又はジオレフィンのホモポリマー及びコポリマーを製造するための重合方法において特に好適に用いられる。ここで、コポリマーとしては、モノビニル芳香族モノマー及びエチレンを含むコポリマーのような２以上のオレフィン又はジオレフィンからなるコポリマーが含まれる。
【背景技術】
【０００２】
拘束幾何（constrained  geometry）金属錯体及びその製造方法は、米国特許第５７０３１８７号明細書に記載されている。かかる明細書は、更に、モノビニル芳香族モノマーを含むヒンダードビニルモノマー及びエチレンからなる新規コポリマーの製造についても開示している。ここで、該コポリマーにおいては、ヒンダードビニルモノマーがコポリマーへ疑似ランダムに組込まれている。米国特許第５３２１１０６号明細書、米国特許第５７２１１８５号明細書、米国特許第５３７４６９６号明細書、米国特許第５４７０９９３号明細書、米国特許第５５４１３４９号明細書、米国特許第５４８６６３２号明細書、国際公開第９７／１５５８３号パンフレット及び国際公開第９７／１９４６３号パンフレットにも、拘束幾何触媒に関する開示が存在する。
【０００３】
米国特許第５７２３５６０号明細書の表１及びその関連特許明細書において、テトラフェニルシクロペンタジエニル配位子、３，４−ジフェニルシクロペンタジエニル配位子、及び２，５−ジフェニルシクロペンタジエニル配位子が挙げられている。２置換及び／又は３置換インデニル金属錯体は米国特許第６０１５８６８号明細書に記載されている。３−アリール−置換インデニル金属錯体は米国特許第５８６６７０４号明細書に記載されている。より活性の高いポリ芳香族金属錯体、特に、ｓ−インダセニル配位基及びシクロペンタフェナントレニル配位基の誘導体は、米国特許第５９６５７５６号明細書及び１９９８年７月２７日に出願された米国出願Serial  No.０９／１２２９５８号明細書（１９９９年３月２５日に公開された国際公開第９９／１４２２１号パンフレット）にそれぞれ記載されている。上記した金属錯体によってなされた当該技術分野における進展にも拘らず、スチレン含量の高いエチレン／スチレンインターポリマー（ＥＳＩ）を製造することができ、且つその調製が経済的である改良された金属錯体が、引き続き望まれている。従って、許容され得る触媒特性を有し、更に経済的に製造される金属錯体が提供されることが好ましい。
【発明の開示】
【発明が解決しようとする課題及び課題を解決するための手段】
【０００４】
本発明においては、下記式で表される３−アリールシクロペンタジエニル置換金属錯体が提供される。
【化１】
2004529187.tif 000002
式中、
Ａｒは、水素を数えないで６〜３０個までの原子からなるアリール基であり；
Ｒは、それぞれ独立して、水素、Ａｒ、又はヒドロカルビル、トリヒドロカルビルシリル、トリヒドロカルビルゲルミル、ハライド、ヒドロカルビルオキシ、トリヒドロカルビルシロキシ、ビス（トリヒドロカルビルシリル）アミノ、ジ（ヒドロカルビル）アミノ、ヒドロカルバジイルアミノ、ヒドロカルビルイミノ、ジ（ヒドロカルビル）ホスフィノ、ヒドロカルバジイルホスフィノ、ヒドロカルビルスルフィド、ハロ置換ヒドロカルビル、ヒドロカルビルオキシ置換ヒドロカルビル、トリヒドロカルビルシリル置換ヒドロカルビル、トリヒドロカルビルシロキシ置換ヒドロカルビル、ビス（トリヒドロカルビルシリル）アミノ置換ヒドロカルビル、ジ（ヒドロカルビル）アミノ置換ヒドロカルビル、ヒドロカルビレンアミノ置換ヒドロカルビル、ジ（ヒドロカルビル）ホスフィノ置換ヒドロカルビル、ヒドロカルビレンホスフィノ置換ヒドロカルビル、若しくはヒドロカルビルスルフィド置換ヒドロカルビルから選択されるＡｒ以外の基であって、水素を数えないで４０個までの原子を有し；
Ｍはチタンであり；
Ｚ’は、ＳｉＲ62、ＣＲ62、ＳｉＲ62ＳｉＲ62、ＣＲ62ＣＲ62、ＣＲ6＝ＣＲ6、ＣＲ62ＳｉＲ62、ＢＲ6、ＢＲ6Ｌ’’、又はＧｅＲ62であり；
Ｙは、−Ｏ−、−Ｓ−、−ＮＲ5−、−ＰＲ5−、−ＮＲ52、又は−ＰＲ52であり；
Ｒ5は、それぞれ独立して、ヒドロカルビル、トリヒドロカルビルシリル、又はトリヒドロカルビルシリルヒドロカルビルであって、水素を数えないで２０個までの原子を有しており、また、２個のＲ5は環を形成しているか、若しくはＲ5はＺ’と一緒になって環を形成していてもよく；
Ｒ6は、それぞれ独立して、水素、又はヒドロカルビル、ヒドロカルビルオキシ、シリル、ハロゲン化アルキル、ハロゲン化アリール、−ＮＲ52、及びこれらの組み合わせから選択される基であって、２０個までの水素以外の原子を有しており、また、２個のＲ6は環を形成していてもよく；
Ｌ’’は、場合によりＲ6と結合している単核又は多核のルイス塩基であり；
Ｘは水素又は水素を数えないで６０個までの一価のアニオン性配位基であり；
Ｌは、それぞれ独立して、水素を数えないで２０個までの原子を有する中性の化合物であって、ＬはＸと一緒に結合していてもよく；
Ｘ’は、水素を数えないで６０個までの原子を有する二価のアニオン性配位基であり；
Ｚは０、１又は２であり；
ｘは０、１、２又は３であり；
ｌは０〜２までの数であり；そして
ｘ’は０又は１である。
【０００５】
上記化合物は、分離された結晶として、他の化合物との混合物として、溶媒（特に、有機液状溶媒）に溶解している溶媒和付加物の形状で、又は二量体の形状で存在する。
【０００６】
また、本発明によれば、（Ａ）（ｉ）上記式（Ｉ）の金属錯体と（ｉｉ）活性化助触媒とを含み、（ｉ）の（ｉｉ）に対するモル比が１：１００００〜１００：１である一種以上の付加重合性モノマーの重合触媒、又は（Ｂ）前記活性化助触媒又は活性化手法を用いることにより、上記式（Ｉ）の金属錯体を活性触媒にすることによって形成される反応生成物を含む一種以上の付加重合性モノマーの重合触媒が提供される。
【０００７】
更に、本発明によれば、一種以上の付加重合性モノマー、特に１以上の炭素数２〜２０のオレフィン（環状オレフィンを含む）を、（Ａ）（ｉ）上記式（Ｉ）の金属錯体と（ｉｉ）活性化助触媒とを含み、（ｉ）の（ｉｉ）に対するモル比が１：１００００〜１００：１である触媒；又は（Ｂ）前記活性化助触媒又は活性化手法を用いることにより、上記式（Ｉ）の金属錯体を活性触媒にすることによって形成される反応生成物を含む触媒と、重合条件下において接触させることを含む、一種以上の付加重合性モノマーの重合方法が提供される。
【０００８】
本発明の触媒及び方法の使用は、特に、２以上のオレフィンのコポリマー（特に、エチレンとスチレンのようなビニル芳香族モノマーとのコポリマー）、及び３以上の重合性モノマー（ビニル芳香族モノマーを含む）からなるインターポリマーの、広範な重合条件下（特に、高温下）での製造に有効である。本発明の触媒及び方法は、特にまた、エチレンとスチレンのようなビニル芳香族モノマーのコポリマー（ＥＳポリマー）、エチレン、スチレン及びジエンのコポリマー（ＥＳＤＭポリマー）、及びエチレン、プロピレン及びスチレンのコポリマー（ＥＰＳポリマー）の生成に有用である。好ましいジエンモノマーの例としては、エチリデンノルボルネン、１，４−ヘキサジエン、又は同様の共役若しくは非共役ジエンが挙げられる。
【０００９】
本発明の触媒を球状の固体担体材料に担持して、スラリー又は気相重合工程における付加重合性モノマー、特にオレフィンの重合に使用することも可能である。本発明の触媒を、主要な重合工程前に、重合反応器中においてｉｎ−ｓｉｔｕで、または、初期重合触媒の中間回収物と共に別工程において、１以上のオレフィンモノマーと初期重合させてもよい。本発明の金属錯体は縮合芳香族環を含まないため、かかる多環式芳香族官能性が存在せず、そのために、望ましい生体応答性、味覚特性、嗅覚特性及び官能的性質を有する重合体生成物の形成に使用することが特に好適である。
【００１０】
本明細書中において「元素周期表」とは、CRC  Press  Inc.が１９９９年に出版し版権を有する元素周期表を指す。また、「族」とは、族の番号化のためにＩＵＰＡＣ方式を用いた上記元素周期表で示される族を意味する。本明細書においては、命名のために、シクロペンタジエニル環の位置番号をＺ’に結合した炭素から始めて番号付けしている。米国特許実務を目的として、本明細書で示される特許、特許出願又は刊行物の内容は、参照することによりその全て（特に、有機金属構造、合成手法及び当業界における一般知識の記載に関して）が、本明細書の開示に含まれる。本明細書で用いられる用語「芳香族」又は「アリール」とは、（４δ＋２）個のπ電子を含む多原子で環状の環構造を意味し、ここでδとは１又は２以上の整数である。
【発明を実施するための最良の形態】
【００１１】
本発明の金属錯体において、好ましいＬ及びＬ’’は、一酸化炭素；ホスフィン、特にトリメチルホスフィン、トリエチルホスフィン、トリフェニルホスフィン及びビス（１，２−ジメチルホスフィノ）エタン；Ｐ（ＯＲ4）3、ここでＲ4は炭素数１〜２０のヒドロカルビル；エーテル、特にテトラヒドロフラン；アミン、特にピリジン、ビピリジン、テトラメチルエチレンジアミン（ＴＭＥＤＡ）及びトリエチルアミン；オレフィン；並びに４〜４０、好ましくは５〜４０の炭素原子を有する中性の共役ジエンである。中性のジエンであるＬ基を含み、Ｘ基もＸ’基も含まない錯体は、金属が＋２の形式酸化状態となっている。
【００１２】
更に、本発明の金属錯体に関し、Ｘがヒドロ、ハロ、ヒドロカルビル、シリル、及びＮ，Ｎ−ジアルキルアミノ置換ヒドロカルビルからなる群から選ばれることが好ましい。Ｘ基の数は、Ｍの酸化状態、Ｙが２価であるか否か、中性の共役ジエン基又は２価のＸ’基が存在するか否かに依存する。当業者であれば、電荷の平衡を与えるために様々な置換基の数とＺ’Ｙの形態とが選択され、その結果中性の金属錯体が得られるということを理解するであろう。たとえば、Ｚ’Ｙが２価であり、ｘが０である場合、ｘ’はＭの形式酸化状態より２少ない。また、Ｚ’Ｙが１つの中性の２電子配位共有結合部を有し、Ｍが＋３の形式酸化状態である場合、ｘが０でｘ’が１となるか、ｘが２でｘ’が０となる。最後の例として、Ｍが＋２の形式酸化状態であり、Ｚ’Ｙが２価の配位基である場合、ｘ及びｘ’は共に０となり、１つの中性の配位基Ｌが存在する。
【００１３】
本発明において用いられる好ましいＡｒ基には、芳香族ヒドロカルビル基、又は炭素の他に、窒素、酸素、ホウ素、ケイ素、リン及び／又は硫黄を環に有している芳香族基が含まれ、更に、これらのジ（Ｃ1-10ヒドロカルビル）アミノ置換誘導体、（Ｃ1-20ヒドロカルバジイル）アミノ置換誘導体、Ｃ1-10ヒドロカルビルオキシ置換誘導体、及びトリ（Ｃ1-10ヒドロカルビル）シラン置換誘導体も含まれる。例としては、フェニル、トリル（全異性体）、エチルフェニル（全異性体）、トリメチルフェニル（全異性体）、メトキシフェニル（全異性体）、Ｎ，Ｎ−ジメチルアミノフェニル（全異性体）、トリメチルシリルフェニル（全異性体）、ナフチル、４−ビスフェニル、ピロール−１−イル、及び１−メチルピロール−３−イルが挙げられる。
【００１４】
本発明において好ましい化合物は、上記式（Ｉ）において、
Ａｒが、フェニル、ナフチル、４−ビスフェニル、３−（Ｎ，Ｎ−ジメチルアミノ）フェニル、４−メトキシフェニル、４−メチルフェニル、ピロール−１−イル、又は１−メチルピロール−３−イルであり；
Ｒが、水素、メチル、又はＡｒであり；
Ｘが、塩素、メチル、又はベンジルであり；
Ｘ’が、２，３−ジメチル−１，３−ブテンジイルであり；
Ｌが、１，３−ペンタジエン、又は１，４−ジフェニル−１，３−ブタジエンであり；
Ｙが、−ＮＲ5−であり；
Ｚ’が、ＳｉＲ62であり；
Ｒ5が、それぞれ独立して、ヒドロカルビルであり；
Ｒ6が、それぞれ独立して、メチルであり；
ｘが０又は２であり；
ｌが０又は１であり；そして
ｘ’が０又は１であり、
但し、ｘが２のとき、ｘ’は０であり、Ｍは＋４の形式酸化状態であり；ｘが０で、且つｘが１のとき、Ｍは＋４の形式酸化状態であり；そして、ｘ及びｘ’が共に０のとき、ｌが１であり、Ｍは＋２の形式酸化状態である。
【００１５】
少なくとも１つのＲがＡｒからなる群から選ばれることがより好ましく、該付加基Ａｒの少なくとも１つがシクロペンタジエニル環の４位に結合していることが更に好ましい。本発明の金属錯体は３位及び４位の両方がＡｒ基で置換されていることが最も好ましい。
【００１６】
本発明において好適な金属錯体の例としては、以下のものが挙げられる：
（３−フェニルシクロペンタジエン−１−イル）ジメチル（ｔ−ブチルアミド）シランチタニウムジクロライド、
（３−フェニルシクロペンタジエン−１−イル）ジメチル（ｔ−ブチルアミド）シランチタニウムジメチル、
（３−フェニルシクロペンタジエン−１−イル）ジメチル（ｔ−ブチルアミド）シランチタニウム（II）１，４−ジフェニル−１，３−ブタジエン、
（３−（ピロール−１−イル）シクロペンタジエン−１−イル）ジメチル（ｔ−ブチルアミド）シランチタニウムジクロライド、
（３−（ピロール−１−イル）シクロペンタジエン−１−イル）ジメチル（ｔ−ブチルアミド）シランチタニウムジメチル、
（３−（ピロール−１−イル）シクロペンタジエン−１−イル）ジメチル（ｔ−ブチルアミド）シランチタニウム（II）１，４−ジフェニル−１，３−ブタジエン、
（３−（１−メチルピロール−３−イル）シクロペンタジエン−１−イル）ジメチル（ｔ−ブチルアミド）シランチタニウムジクロライド、
（３−（１−メチルピロール−３−イル）シクロペンタジエン−１−イル）ジメチル（ｔ−ブチルアミド）シランチタニウムジメチル、
（３−（１−メチルピロール−３−イル）シクロペンタジエン−１−イル）ジメチル（ｔ−ブチルアミド）シランチタニウム（II）１，４−ジフェニル−１，３−ブタジエン、
（３，４−ジフェニルシクロペンタジエン−１−イル）ジメチル（ｔ−ブチルアミド）シランチタニウムジクロライド、
（３，４−ジフェニルシクロペンタジエン−１−イル）ジメチル（ｔ−ブチルアミド）シランチタニウムジメチル、
（３，４−ジフェニルシクロペンタジエン−１−イル）ジメチル（ｔ−ブチルアミド）シランチタニウム（II）１，４−ジフェニル−１，３−ブタジエン、
（３−（３−Ｎ，Ｎ−ジメチルアミノ）フェニルシクロペンタジエン−１−イル）ジメチル（ｔ−ブチルアミド）シランチタニウムジクロライド、
（３−（３−Ｎ，Ｎ−ジメチルアミノ）フェニルシクロペンタジエン−１−イル）ジメチル（ｔ−ブチルアミド）シランチタニウムジメチル、
（３−（３−Ｎ，Ｎ−ジメチルアミノ）フェニルシクロペンタジエン−１−イル）ジメチル（ｔ−ブチルアミド）シランチタニウム（II）１，４−ジフェニル−１，３−ブタジエン、
（３−（４−メトキシフェニル）−４−メチルシクロペンタジエン−１−イル）ジメチル（ｔ−ブチルアミド）シランチタニウムジクロライド、
（３−（４−メトキシフェニル）−４−フェニルシクロペンタジエン−１−イル）ジメチル（ｔ−ブチルアミド）シランチタニウムジメチル、
（３−（４−メトキシフェニル）−４−フェニルシクロペンタジエン−１−イル）ジメチル（ｔ−ブチルアミド）シランチタニウム（II）１，４−ジフェニル−１，３−ブタジエン、
（３−フェニル−４−メトキシシクロペンタジエン−１−イル）ジメチル（ｔ−ブチルアミド）シランチタニウムジクロライド、
（３−フェニル−４−メトキシシクロペンタジエン−１−イル）ジメチル（ｔ−ブチルアミド）シランチタニウムジメチル、
（３−フェニル−４−メトキシシクロペンタジエン−１−イル）ジメチル（ｔ−ブチルアミド）シランチタニウム（II）１，４−ジフェニル−１，３−ブタジエン、
（３−フェニル−４−（Ｎ，Ｎ−ジメチルアミノ）シクロペンタジエン−１−イル）ジメチル（ｔ−ブチルアミド）シランチタニウムジクロライド、
（３−（フェニル−４−（Ｎ，Ｎ−ジメチルアミノ）シクロペンタジエン−１−イル）ジメチル（ｔ−ブチルアミド）シランチタニウムジメチル、
（３−フェニル−４−（Ｎ，Ｎ−ジメチルアミノ）シクロペンタジエン−１−イル）ジメチル（ｔ−ブチルアミド）シランチタニウム（II）１，４−ジフェニル−１，３−ブタジエン、
２−メチル−（３，４−ジ（４−メチルフェニル）シクロペンタジエン−１−イル）ジメチル（ｔ−ブチルアミド）シランチタニウムジクロライド、
２−メチル−（３，４−ジ（４−メチルフェニル）シクロペンタジエン−１−イル）ジメチル（ｔ−ブチルアミド）シランチタニウムジメチル、
２−メチル−（３，４−ジ（４−メチルフェニル）シクロペンタジエン−１−イル）ジメチル（ｔ−ブチルアミド）シランチタニウム（II）１，４−ジフェニル−１，３−ブタジエン、
（（２，３−ジフェニル）−４−（Ｎ，Ｎ−ジメチルアミノ）シクロペンタジエン−１−イル）ジメチル（ｔ−ブチルアミド）シランチタニウムジクロライド、
（（２，３−ジフェニル）−４−（Ｎ，Ｎ−ジメチルアミノ）シクロペンタジエン−１−イル）ジメチル（ｔ−ブチルアミド）シランチタニウムジメチル、
（（２，３−ジフェニル）−４−（Ｎ，Ｎ−ジメチルアミノ）シクロペンタジエン−１−イル）ジメチル（ｔ−ブチルアミド）シランチタニウム（II）１，４−ジフェニル−１，３−ブタジエン、
（２，３，４−トリフェニル−５−メチルシクロペンタジエン−１−イル）ジメチル（ｔ−ブチルアミド）シランチタニウムジクロライド、
（２，３，４−トリフェニル−５−メチルシクロペンタジエン−１−イル）ジメチル（ｔ−ブチルアミド）シランチタニウムジメチル、
（２，３，４−トリフェニル−５−メチルシクロペンタジエン−１−イル）ジメチル（ｔ−ブチルアミド）シランチタニウム（II）１，４−ジフェニル−１，３−ブタジエン、
（３−フェニル−４−メトキシシクロペンタジエン−１−イル）ジメチル（ｔ−ブチルアミド）シランチタニウムジクロライド、
（３−フェニル−４−メトキシシクロペンタジエン−１−イル）ジメチル（ｔ−ブチルアミド）シランチタニウムジメチル、
（３−フェニル−４−メトキシシクロペンタジエン−１−イル）ジメチル（ｔ−ブチルアミド）シランチタニウム（II）１，４−ジフェニル−１，３−ブタジエン、
（２，３−ジフェニル−４−（ｎ−ブチル）シクロペンタジエン−１−イル）ジメチル（ｔ−ブチルアミド）シランチタニウムジクロライド、
（２，３−ジフェニル−４−（ｎ−ブチル）シクロペンタジエン−１−イル）ジメチル（ｔ−ブチルアミド）シランチタニウムジメチル、
（２，３−ジフェニル−４−（ｎ−ブチル）シクロペンタジエン−１−イル）ジメチル（ｔ−ブチルアミド）シランチタニウム（II）１，４−ジフェニル−１，３−ブタジエン、
（２，３，４，５−テトラフェニルシクロペンタジエン−１−イル）ジメチル（ｔ−ブチルアミド）シランチタニウムジクロライド、
（２，３，４，５−テトラフェニルシクロペンタジエン−１−イル）ジメチル（ｔ−ブチルアミド）シランチタニウムジメチル、
（２，３，４，５−テトラフェニルシクロペンタジエン−１−イル）ジメチル（ｔ−ブチルアミド）シランチタニウム（II）１，４−ジフェニル−１，３−ブタジエン。
【００１７】
本発明の金属錯体は、活性化助触媒と組み合わせること又は活性化手法を用いることにより触媒的に活性化される。ここで、かかる活性化助触媒の組み合わせ及び活性化手法を、第４族金属のオレフィン重合錯体について用いることは、以前より当業界において知られている。本発明において好適に用いられる活性化助触媒としては、ポリメリック又はオリゴメリックアルモキサン、特に、メチルアルモキサン、トリイソブチルアルミニウム変性メチルアルモキサン又はイソブチルアルモキサン；  例えば炭素数１〜３０のヒドロカルビル置換第１３族化合物等のような中性のルイス酸、特に、各ヒドロカルビル又はハロゲン化ヒドロカルビル基に１〜１０の炭素を有しているトリ（ヒドロカルビル）アルミニウム化合物、トリ（ヒドロカルビル）ホウ素化合物、及びそれらのハロゲン化誘導体（パーハロゲン化誘導体を含む）、より具体的にはパーフルオロトリ（アリール）ホウ素化合物、更に具体的にはトリス（ペンタフルオロフェニル）ホウ素；  非重合性、相溶性、非配位性であるイオン形成化合物（酸性条件下でのかかる化合物の使用も含む）、特に、相溶性、非配位性アニオンのアンモニウム塩、ホスホニウム塩、オキソニウム塩、カルボニウム塩、シリニウム塩若しくはスルホニウム塩、又は相溶性、非配位性アニオンのフェロセニウム塩；  バルク電気分解（後で詳述する）；  及び上記した活性化助触媒及び手法の組み合わせが挙げられる。好ましいイオン形成化合物は、テトラキス（フルオロアリール）ボレートのトリ（Ｃ1-20ヒドロカルビル）アンモニウム塩であり、特に好ましくは、テトラキス（ペンタフルオロフェニル）ボレートである。上記した活性化助触媒及び活性化手法は、異なる金属錯体に関してであるが、既に以下の公報において開示されている：欧州特許出願公開第２７７００３号明細書、米国特許第５１５３１５７号明細書、米国特許第５０６４８０２号明細書、米国特許第５３２１１０６号明細書、米国特許第５７２１１８５号明細書、米国特許第５３５０７２３号明細書、米国特許第５４２５８７２号明細書、米国特許第５６２５０８７号明細書、米国特許第５８８３２０４号明細書、米国特許第５９１９９８３号明細書、米国特許第５７８３５１２号明細書、国際公開第９９／１５５３４号パンフレット、１９９９年２月１７日に出願された米国出願Serial  No.０９／２５１６６４号（国際公開第９９／４２４６７号パンフレット）。
【００１８】
中性のルイス酸を組み合わせたもの（特に、各アルキル基に１〜４の炭素を有するトリアルキルアルミニウム化合物と、各ヒドロカルビル基に１〜２０の炭素を有するハロゲン化トリ（ヒドロカルビル）ホウ素化合物（特に、トリス（ペンタフルオロフェニル）ホウ素）との組み合わせ）は、特に好ましい活性化助触媒である。また、かかる中性ルイス酸の混合物を、更にポリメリック又はオリゴメリックアルモキサンと組み合わせたもの、並びに１種の中性ルイス酸（特に、トリス（ペンタフルオロフェニル）ホウ素）とポリメリック又はオリゴメリックアルモキサンとを組み合わせたものも、特に好ましい活性化助触媒である。好ましいモル比としては、第４族金属錯体：トリス（ペンタフルオロフェニル）ホウ素：アルモキサン＝１：１：１〜１：１０：３０であり、より好ましくは１：１：１．５〜１：５：１０である。
【００１９】
本発明の一態様における活性化助触媒として有用なイオン形成化合物のうち好適なものには、プロトンを付与できるブレンステッド酸であるカチオン、相溶性で非配位性のアニオンＡ-が含まれる。本明細書で用いられる用語「非配位性」とは、前駆体錯体を含有する第４族金属にも、それに由来する触媒誘導体にも配位しないか、またはかかる錯体に弱く配位するだけで、中性ルイス塩基によって置き換えられる程度の充分な不安定性を維持しているアニオン又は物質を意味する。具体的に、非配位性アニオンとは、カチオン性金属錯体において電荷均衡アニオンとして機能する際、アニオン性の置換基又はその一部分を該カチオンへ移動させず、中性の錯体を形成させないアニオンを指す。「相溶性アニオン」とは、最初に形成した錯体の分解時に中性にならず、錯体を用いる所望の重合又は他の用途を妨げないアニオンを指す。
【００２０】
好ましいアニオンには、電荷保持金属又はメタロイドコアを含む単一の配位錯体を有するアニオンが挙げられる。ここで、アニオンは、２成分が組み合わされた際に形成され得る活性触媒種（金属カチオン）の電荷を平衡に保たせることができる。また、かかるアニオンは、オレフィン、ジオレフィン及びアセチレン不飽和化合物、又はエーテル若しくはニトリルのような他の中性ルイス塩基によって置換されるよう充分不安定なものとすべきである。好適な金属として、アルミニウム、ガリウム、ニオブ、タンタルが挙げられるが、これらに限定される訳ではない。また、好適なメタロイドとしては、ホウ素、リン、ケイ素が挙げられるが、これらに限定される訳ではない。単一の金属又はメタロイド原子を有する配位錯体を含むアニオン含有化合物は、もちろん周知であり、多くのもの、特に、アニオン部分に１個のホウ素原子を有する化合物は、商業的に入手可能である。
【００２１】
好ましくは、かかる助触媒は、以下の一般式で表すことが可能である。
（Ｌ*−Ｈ）d+（Ａ）d-
式中：
Ｌ*は中性のルイス塩基であり；
（Ｌ*−Ｈ）+はＬ*の共役ブレンステッド酸であり；
Ａd-はｄ−の電荷を有する非配位相溶性アニオンであり；そして
ｄは１〜３の整数である。
【００２２】
Ａd-が式［Ｍ’Ｑ4］-であることがより好ましい。ここで、Ｍ’は＋３の形式酸化状態であるホウ素又はアルミニウムであり、Ｑは、それぞれ独立して、ハイドライド、ジアルキルアミド、ハライド、ヒドロカルビル、ヒドロカルビルオキサイド、ハロ置換ヒドロカルビル、ハロ置換ヒドロカルビルオキシ、及びハロ置換シリルヒドロカルビル基（パーハロゲン化ヒドロカルビル基、パーハロゲン化ヒドロカルビルオキシ基、パーハロゲン化シリルヒドロカルビル基を含む）から選択され、Ｑの炭素数は２０までである（但し、Ｑがハライドである箇所は１つまでである）。好適なヒドロカルビルオキサイド基Ｑの例は、米国特許第５２９６４３３号明細書に記載されている。
【００２３】
より好ましい態様においては、ｄが１であり、つまり、対イオンが１個の負電荷を有していて、Ａ-となっている。本発明の触媒の調製において特に有効なホウ素を含む活性化助触媒は、以下の一般式によって表すことができる。
（Ｌ*−Ｈ）+（ＢＱ4）-
式中：
Ｌ*は上で定義した通りであり；
Ｂは３価の形式酸化状態であるホウ素であり；そして
Ｑは、ヒドロカルビル基、ヒドロカルビルオキシ基、フルオロヒドロカルビル基、フルオロヒドロカルビルオキシ基、ヒドロキシフルオロヒドロカルビル基、ジヒドロカルビルアルミニウムオキシフルオロヒドロカルビル基、又はフッ素化シリルヒドロカルビル基であって、２０までの水素原子以外の原子からなっている（但し、Ｑがヒドロカルビルとなる箇所は１つまでである）。Ｑがそれぞれフッ素化アリール基、特にペンタフルオロフェニル基であることが最も好ましい。
【００２４】
好ましいルイス塩基塩はアンモニウム塩であり、より好ましくは、１以上の炭素数１２〜４０のアルキル基を有するトリアルキル−アンモニウム塩又はジアルキルアリールアンモニウム塩である。後者の助触媒は、本発明の金属錯体のみならず他の第４族メタロセンと組み合わせて使用する場合に特に好ましいということが見出されている。
【００２５】
本発明の改良された触媒（及び既に知られている第４族金属触媒）の調製において活性化助触媒として使用されるホウ素化合物の具体例としては、以下のものが挙げられるが、これらに限られる訳ではない。
【００２６】
トリ置換アンモニウム塩、例えば：
トリメチルアンモニウムテトラキス（ペンタフルオロフェニル）ボレート、
トリエチルアンモニウムテトラキス（ペンタフルオロフェニル）ボレート、
トリプロピルアンモニウムテトラキス（ペンタフルオロフェニル）ボレート、
トリ（ｎ−ブチル）アンモニウムテトラキス（ペンタフルオロフェニル）ボレート、
トリ（ｓｅｃ−ブチル）アンモニウムテトラキス（ペンタフルオロフェニル）ボレート、
Ｎ，Ｎ−ジメチルアニリニウムテトラキス（ペンタフルオロフェニル）ボレート、
Ｎ，Ｎ−ジメチルアニリニウム−ｎ−ブチルトリス（ペンタフルオロフェニル）ボレート、
Ｎ，Ｎ−ジメチルアニリニウムベンジルトリス（ペンタフルオロフェニル）ボレート、
Ｎ，Ｎ−ジメチルアニリニウムテトラキス（４−（ｔ−ブチルジメチルシリル）−２，３，５，６−テトラフルオロフェニル）ボレート、
Ｎ，Ｎ−ジメチルアニリニウムテトラキス（４−（トリイソプロピルシリル）−２，３，５，６−テトラフルオロフェニル）ボレート、
Ｎ，Ｎ−ジメチルアニリニウムペンタフルオロフェノキシトリス（ペンタフルオロフェニル）ボレート、
Ｎ，Ｎ−ジエチルアニリニウムテトラキス（ペンタフルオロフェニル）ボレート、
Ｎ，Ｎ−ジメチル−２，４，６−トリメチルアニリニウムテトラキス（ペンタフルオロフェニル）ボレート、
ジメチルテトラデシルアンモニウムテトラキス（ペンタフルオロフェニル）ボレート、
ジメチルヘキサデシルアンモニウムテトラキス（ペンタフルオロフェニル）ボレート、
ジメチルオクタデシルアンモニウムテトラキス（ペンタフルオロフェニル）ボレート、
メチルジテトラデシルアンモニウムテトラキス（ペンタフルオロフェニル）ボレート、
メチルジテトラデシルアンモニウム（ヒドロキシフェニル）トリス（ペンタフルオロフェニル）ボレート、
メチルジテトラデシルアンモニウム（ジエチルアルミノキシフェニル）トリス（ペンタフルオロフェニル）ボレート、
メチルジヘキサデシルアンモニウムテトラキス（ペンタフルオロフェニル）ボレート、
メチルジヘキサデシルアンモニウム（ヒドロキシフェニル）トリス（ペンタフルオロフェニル）ボレート、
メチルジヘキサデシルアンモニウム（ジエチルアルミノキシフェニル）トリス（ペンタフルオロフェニル）ボレート、
メチルジオクタデシルアンモニウムテトラキス（ペンタフルオロフェニル）ボレート、
メチルジオクタデシルアンモニウム（ヒドロキシフェニル）トリス（ペンタフルオロフェニル）ボレート、
メチルジオクタデシルアンモニウム（ジエチルアルミノキシフェニル）トリス（ペンタフルオロフェニル）ボレート、
メチルジオクタデシルアンモニウムテトラキス（ペンタフルオロフェニル）ボレート、
フェニルジオクタデシルアンモニウムテトラキス（ペンタフルオロフェニル）ボレート、
フェニルジオクタデシルアンモニウム（ヒドロキシフェニル）トリス（ペンタフルオロフェニル）ボレート、
フェニルジオクタデシルアンモニウム（ジエチルアルミノキシフェニル）トリス（ペンタフルオロフェニル）ボレート、
（２，４，６−トリメチルフェニル）ジオクタデシルアンモニウムテトラキス（ペンタフルオロフェニル）ボレート、
（２，４，６−トリメチルフェニル）ジオクタデシルアンモニウム（ヒドロキシフェニル）トリス（ペンタフルオロフェニル）ボレート、
（２，４，６−トリメチルフェニル）ジオクタデシルアンモニウム（ジエチルアルミノキシフェニル）トリス（ペンタフルオロフェニル）ボレート、
（２，４，６−トリフルオロフェニル）ジオクタデシルアンモニウムテトラキス（ペンタフルオロフェニル）ボレート、
（２，４，６−トリフルオロフェニル）ジオクタデシルアンモニウム（ヒドロキシフェニル）トリス（ペンタフルオロフェニル）ボレート、
（２，４，６−トリフルオロフェニル）ジオクタデシルアンモニウム（ジエチルアルミノキシフェニル）トリス（ペンタフルオロフェニル）ボレート、
（ペンタフルオロフェニル）ジオクタデシルアンモニウムテトラキス（ペンタフルオロフェニル）ボレート、
（ペンタフルオロフェニル）ジオクタデシルアンモニウム（ヒドロキシフェニル）トリス（ペンタフルオロフェニル）ボレート、
（ペンタフルオロフェニル）ジオクタデシルアンモニウム（ジエチルアルミノキシフェニル）トリス（ペンタフルオロフェニル）ボレート、
（ｐ−トリフルオロメチルフェニル）ジオクタデシルアンモニウムテトラキス（ペンタフルオロフェニル）ボレート、
（ｐ−トリフルオロメチルフェニル）ジオクタデシルアンモニウム（ヒドロキシフェニル）トリス（ペンタフルオロフェニル）ボレート、
（ｐ−トリフルオロメチルフェニル）ジオクタデシルアンモニウム（ジエチルアルミノキシフェニル）トリス（ペンタフルオロフェニル）ボレート、
ｐ−ニトロフェニルジオクタデシルアンモニウムテトラキス（ペンタフルオロフェニル）ボレート、
ｐ−ニトロフェニルジオクタデシルアンモニウム（ヒドロキシフェニル）トリス（ペンタフルオロフェニル）ボレート、
ｐ−ニトロフェニルジオクタデシルアンモニウム（ジエチルアルミノキシフェニル）トリス（ペンタフルオロフェニル）ボレート、及び
上記したものの混合物、
【００２７】
ジアルキルアンモニウム塩、例えば：
ジ−（ｉ−プロピル）アンモニウムテトラキス（ペンタフルオロフェニル）ボレート、
メチルオクタデシルアンモニウムテトラキス（ペンタフルオロフェニル）ボレート、
メチルオクタドデシルアンモニウムテトラキス（ペンタフルオロフェニル）ボレート、及び
ジオクタデシルアンモニウムテトラキス（ペンタフルオロフェニル）ボレート、
【００２８】
トリ置換ホスホニウム塩、例えば：
トリフェニルホスホニウムテトラキス（ペンタフルオロフェニル）ボレート、
メチルジオクタデシルホスホニウムテトラキス（ペンタフルオロフェニル）ボレート、及び
トリ（２，６−ジメチルフェニル）ホスホニウムテトラキス（ペンタフルオロフェニル）ボレート、
【００２９】
ジ置換オキソニウム塩、例えば：
ジフェニルオキソニウムテトラキス（ペンタフルオロフェニル）ボレート、
ジ（ｏ−トリル）オキソニウムテトラキス（ペンタフルオロフェニル）ボレート、及び
ジ（オクタデシル）オキソニウムテトラキス（ペンタフルオロフェニル）ボレート、
【００３０】
ジ置換スルホニウム塩、例えば：
ジ（ｏ−トリル）スルホニウムテトラキス（ペンタフルオロフェニル）ボレート、及び
メチルオクタデシルスルホニウムテトラキス（ペンタフルオロフェニル）ボレート。
【００３１】
好ましいトリアルキルアンモニウムカチオンはメチルジオクタデシルアンモニウム及びジメチルオクタデシルアンモニウムである。上記ブレンステッド酸塩を付加重合触媒用の活性化助触媒として使用することは、当業界において公知であり、米国特許第５０６４８０２号明細書、米国特許第５９１９９８３号明細書、米国特許第５７８３５１２号明細書等に記載されている。好ましいジアルキルアリールアンモニウムカチオンは、フルオロフェニルジオクタデシルアンモニウムカチオン、パーフルオロフェニルジオクタデシルアンモニウムカチオン、及びｐ−トリフルオロメチルフェニルジ（オクタデシル）アンモニウムカチオンである。ある種の助触媒、特にヒドロキシフェニルリガンドをボレートアニオン中に含むような助触媒は、活性な触媒組成物とするために、ルイス酸（特に、トリアルキルアンモニウム化合物）を重合混合物又は触媒組成物へ添加することが必要となる。
【００３２】
他の好適なイオン形成活性化助触媒は、以下の式で表されるカチオン酸化剤及び非配位相溶性アニオンの塩を含む。
（Ｏｘe+）d（Ａd-）e
式中：
Ｏｘe+はｅ＋の電荷を有するカチオン酸化剤であり、
ｅは１〜３の整数であり、そして
Ａd-及びｄは上で定義した通りである。
【００３３】
カチオン酸化剤の例としては、フェロセニウム、ヒドロカルビル置換フェロセニウム、Ａｇ+、又はＰｂ+2が挙げられる。Ａd-の好ましい態様は、活性化助触媒（特に、テトラキス（ペンタフルオロフェニル）ボレート）を含むブレンステッド酸に関して既に定義したアニオンである。上記塩を付加重合触媒用の活性化助触媒として使用することは、当業界において公知であり、米国特許第５３２１１０６号明細書に記載されている。
【００３４】
他の好適なイオン形成活性化助触媒は、以下の式で表されるカルベニウムイオン及び非配位相溶性アニオンの塩である化合物を含む。
Ｃ+Ａ-
ここで、Ｃ+は炭素数１〜２０のカルベニウムイオンであり、Ａ-は上で定義した通りである。好ましいカルベニウムイオンはトリチルカチオン、即ちトリフェニルメチリウムである。上記カルベニウム塩を付加重合触媒用の活性化助触媒として使用することは、当業界において公知であり、米国特許第５３５０７２３号明細書に記載されている。
【００３５】
好適なイオン形成活性化助触媒には、更に、以下の式で表されるシリニウムイオン及び非配位相溶性アニオンの塩である化合物も含まれる。
Ｒ33Ｓｉ（Ｘ’）q+Ａ-
式中、Ｒ3は炭素数１〜１０のヒドロカルビルであり、Ｘ’、ｑ及びＡ-は上で定義した通りである。
【００３６】
好ましいシリニウム塩の活性化助触媒は、トリメチルシリニウムテトラキスペンタフルオロフェニルボレート、トリエチルシリニウムテトラキスペンタフルオロフェニルボレート、及びそのエーテル置換付加物である。上記シリニウム塩を付加重合触媒用の活性化助触媒として使用することは、当業界において公知であり、米国特許第５６２５０８７号明細書に記載されている。
【００３７】
アルコール、メルカプタン、シラノール又はオキシムとトリス（ペンタフルオロフェニル）ボレートとのある種の錯体も、効果的な触媒活性化剤（即ち、活性化助触媒）であり、本発明において使用可能である。かかる助触媒は、米国特許第５２９６４３３号明細書に記載されている。
【００３８】
他の好適な触媒活性化剤は、以下の式で示される嵩高いアニオン性化合物（expanded  anionic  compound）である。
【化２】
2004529187.tif 000003
式中：
Ａ1は電荷＋ａ1のカチオンであり、
Ｚ1は、水素を数えないで１〜５０個、好ましくは１〜３０個の原子からなり、更に、２箇所以上のルイス塩基部を有するアニオン基であり、
Ｊ1は、それぞれ独立して、Ｚ1の少なくとも１箇所のルイス塩基部に配位しているルイス酸であり、多価のルイス酸官能価を有する部分において２つ以上のＪ1が一緒になっていてもよく、
ｊ1は２〜１２の数であり、そして
ａ1、ｂ1、ｃ1、ｄ1は１〜３の整数である（但し、ａ1×ｂ1はｃ1×ｄ1と等しい。）
【００３９】
上記した助触媒（イミダゾリド、置換イミダゾリド、イミダゾリニド、置換イミダゾリニド、ベンズイミダゾリド又は置換ベンズイミダゾリドアニオンを有する助触媒により例示されている）は、以下のように図示され得る。
【化３】
2004529187.tif 000004
式中：
Ａ1+は上で定義した一価のカチオン、好ましくはトリヒドロカルビルアンモニウムカチオンであって、より好ましくは１又は２個の炭素数１０〜４０のアルキル基を含み、特に、メチルビス（テトラデシル）アンモニウムカチオン又はメチルビス（オクタデシル）アンモニムカチオンであり、
Ｒ8は、それぞれ独立して、水素、又はハロ、ヒドロカルビル、ハロカルビル、ハロヒドロカルビル、シリルヒドロカルビル若しくはシリル（モノ、ジ及びトリ（ヒドロカルビル）シリル基を含む）基であって、水素を数えないで３０個までの原子からなり、好ましくは炭素数１〜２０のアルキルであり、そして
Ｊ1は、トリス（ペンタフルオロフェニル）ボラン又はトリス（ペンタフルオロフェニル）アルミニウムである。
【００４０】
これらの触媒活性化剤の例としては、
ビス（トリス（ペンタフルオロフェニル）ボラン）イミダゾリド、
ビス（トリス（ペンタフルオロフェニル）ボラン）−２−ウンデシルイミダゾリド、
ビス（トリス（ペンタフルオロフェニル）ボラン）−２−ヘプタデシルイミダゾリド、
ビス（トリス（ペンタフルオロフェニル）ボラン）−４，５−ビス（ウンデシル）イミダゾリド、
ビス（トリス（ペンタフルオロフェニル）ボラン）−４，５−ビス（ヘプタデシル）イミダゾリド、
ビス（トリス（ペンタフルオロフェニル）ボラン）イミダゾリニド、
ビス（トリス（ペンタフルオロフェニル）ボラン）−２−ウンデシルイミダゾリニド、
ビス（トリス（ペンタフルオロフェニル）ボラン）−２−ヘプタデシルイミダゾリニド、
ビス（トリス（ペンタフルオロフェニル）ボラン）−４，５−ビス（ウンデシル）イミダゾリニド、
ビス（トリス（ペンタフルオロフェニル）ボラン）−４，５−ビス（ヘプタデシル）イミダゾリニド、
ビス（トリス（ペンタフルオロフェニル）ボラン）−５，６−ジメチルベンズイミダゾリド、
ビス（トリス（ペンタフルオロフェニル）ボラン）−５，６−ビス（ウンデシル）ベンズイミダゾリド、
ビス（トリス（ペンタフルオロフェニル）アルマン）イミダゾリド、
ビス（トリス（ペンタフルオロフェニル）アルマン）−２−ウンデシルイミダゾリド、
ビス（トリス（ペンタフルオロフェニル）アルマン）−２−ヘプタデシルイミダゾリド、
ビス（トリス（ペンタフルオロフェニル）アルマン）−４，５−ビス（ウンデシル）イミダゾリド、
ビス（トリス（ペンタフルオロフェニル）アルマン）−４，５−ビス（ヘプタデシル）イミダゾリド、
ビス（トリス（ペンタフルオロフェニル）アルマン）イミダゾリニド、
ビス（トリス（ペンタフルオロフェニル）アルマン）−２−ウンデシルイミダゾリニド、
ビス（トリス（ペンタフルオロフェニル）アルマン）−２−ヘプタデシルイミダゾリニド、
ビス（トリス（ペンタフルオロフェニル）アルマン）−４，５−ビス（ウンデシル）イミダゾリニド、
ビス（トリス（ペンタフルオロフェニル）アルマン）−４，５−ビス（ヘプタデシル）イミダゾリニド、
ビス（トリス（ペンタフルオロフェニル）アルマン）−５，６−ジメチルベンズイミダゾリド、
ビス（トリス（ペンタフルオロフェニル）アルマン）−５，６−ビス（ウンデシル）ベンズイミダゾリド
のトリヒドロカルビルアンモニウム塩、特に、メチルビス（テトラデシル）アンモニウム又はメチルビス（オクタデシル）アンモニウム塩が含まれる。
【００４１】
他の好適な活性化助触媒としては、以下の式で示される第１３族のカチオン塩が含まれる。
［Ｍ’’Ｑ12Ｌ’l’］+（Ａｒf3Ｍ’Ｑ2）-
式中：
Ｍ’’はアルミニウム、ガリウム又はインジウムであり、
Ｍ’はホウ素又はアルミニウムであり、
Ｑ1は炭素数１〜２０のヒドロカルビルであって、それぞれ独立に、ヒドロカルビルオキシ、ヒドロカルビルシロキシ、ヒドロカルビルシリルアミノ、ジ（ヒドロカルビルシリル）アミノ、ヒドロカルビルアミノ、ジ（ヒドロカルビル）アミノ、ジ（ヒドロカルビル）ホスフィノ又はヒドロカルビルスルフィド基（水素を除いて１〜２０個の原子を有する基）である１以上の基で任意に置換されていてもよく、また、２個以上のＱ1が互いに共有結合して１以上の縮合環又は環構造を形成していてもよく、
Ｑ2はアルキル基であって、１以上のシクロアルキル又はアリール基で置換されていてもよく、Ｑ2の炭素数は１〜３０であり、
Ｌ’は単核又は多核ルイス塩基であって、Ｌ’はオレフィンモノマーによる置換が可能となるよう反対から金属錯体に配位していることが好ましく、より好ましくはＬ’は単核ルイス塩基であり、
ｌ’はルイス塩基部分Ｌ’の数を示す０より大きい数であり、そして
Ａｒfは、それぞれ独立して、アニオン性配位基であり、Ａｒfはハライド、炭素数１〜２０のハロヒドロカルビル、及びＱ1配位基からなる群から選択されることが好ましく、より好ましくはＡｒfは炭素数１〜３０のフッ素化ヒドロカルビル部であり、更に好ましくは
Ａｒfは炭素数６〜３０のフッ素化芳香族ヒドロカルビル部であり、最も好ましくはＡｒfは炭素数６〜３０の過フッ素化芳香族ヒドロカルビル部である。
【００４２】
上記した第１３族金属塩の例としては、アルミシニウムトリス（フルオロアリール）ボレート又はガリシニウムトリス（フルオロアリール）ボレートがあり、以下の式で示される。
［Ｍ’’Ｑ12Ｌ’l’］+（Ａｒf3ＢＱ2）-
ここで、Ｍ’’はアルミニウム又はガリウムであり、Ｑ1は炭素数１〜２０のヒドロカルビル、好ましくは炭素数１〜８のアルキルであり、Ａｒfは過フッ素化アリール、好ましくはペンタフルオロフェニルであり、Ｑ2は炭素数１〜８のアルキル、好ましくは炭素数１〜８のアルキルである。Ｑ1及びＱ2が同一の炭素数１〜８のアルキルであることがより好ましく、メチル、エチル、オクチルであることが最も好ましい。
【００４３】
上記した活性化助触媒は組み合わせて使用することも可能である。特に好ましい組み合わせは、各ヒドロカルビル基に１〜４個の炭素を含んでいるトリ（ヒドロカルビル）アルミニウム若しくはトリ（ヒドロカルビル）ボレート化合物又はアンモニウムボレートとオリゴメリック又はポリメリックアルモキサン化合物との混合物である。
【００４４】
使用される触媒／助触媒のモル比は１：１００００〜１００：１の範囲であることが好ましく、より好ましくは１：５０００〜１０：１、最も好ましくは１：１０００〜１：１である。アルモキサン自体を活性化助触媒として使用する場合、大量のアルモキサン、一般的には金属錯体に対してモル基準で少なくとも１００倍量のアルモキサンを使用する。トリス（ペンタフルオロフェニル）ボレートを活性化助触媒として使用する場合、金属錯体に対して０．５：１〜１０：１のモル比で使用され、より好ましくは１：１〜６：１、最も好ましくは１：１〜５：１のモル比で使用される。その他の活性化助触媒の場合は、一般に金属錯体とほぼ同じ量で使用される。
【００４５】
触媒は、適当な手法で担持されているか否かに拘わらず、２〜１０００００の炭素原子を有するエチレン性不飽和モノマーを重合するために、単独で又は組み合わせて使用される。本発明において用いられる付加重合性モノマーとして、好ましくは、オレフィン、ジオレフィン及びその混合物が挙げられる。好ましいオレフィンは、ビニル不飽和を含む脂肪族又は芳香族化合物や、エチレン不飽和を含む環状化合物である。後者の例としては、シクロブテン、シクロペンテン、ノルボルネン、及び５及び６位が炭素数１〜２０のヒドロカルビル基で置換されたノルボルネン誘導体が挙げられる。好ましいジオレフィンは炭素数４〜４０のジオレフィン化合物であり、エチリデンノルボルネン、１，４−ヘキサジエン、ノルボルナジエンが含まれる。本発明の触媒及び方法は、エチレン／１−ブテン、エチレン／１−ヘキセン、エチレン／スチレン、エチレン／プロピレン、エチレン／１−ペンテン、エチレン／４−メチル−１−ペンテン及びエチレン／１−オクテンのコポリマー、並びにエチレン、プロピレン及び非共役ジエンのターポリマー（例えば、ＥＰＤＭターポリマー）の製造に使用することが特に好ましい。
【００４６】
最も好ましいモノマーとしては、炭素数２〜２０のα−オレフィン、特に、エチレン、プロピレン、イソブチレン、１−ブテン、１−ペンテン、１−ヘキセン、３−メチル−１−ペンテン、４−メチル−１−ペンテン、１−オクテン、１−デセン、長鎖マクロモノマーα−オレフィン、及びそれらの混合物が挙げられる。他の好ましいモノマーとしては、スチレン、炭素数１〜４のアルキル置換スチレン、エチリデンノルボルネン、１，４−ヘキサジエン、１，７−オクタジエン、ビニルシクロヘキサン、４−ビニルシクロヘキセン、ジビニルベンゼン、及びこれらとエチレンとの混合物が挙げられる。長鎖マクロモノマーα−オレフィンとは、連続溶液重合反応中ｉｎ−ｓｉｔｕで形成されるビニル末端ポリマー残部である。好適な製造条件下で、かかる長鎖マクロモノマー単位はエチレンや他の短鎖オレフィンモノマーと共に容易に重合して重合生成物となり、得られたポリマー中に少量の長鎖分枝を生じさせる。
【００４７】
好ましいモノマーには、エチレンと、モノビニル芳香族モノマー、４−ビニルシクロヘキセン、ビニルシクロヘキサン、ノルボルナジエン、エチリデン−ノルボルネン、炭素数３〜１０の脂肪族α−オレフィン（特に、プロピレン、イソブチレン、１−ブテン、１−ヘキセン、３−メチル−１−ペンテン、４−メチル−１−ペンテン、及び１−オクテン）、及び炭素数４〜４０のジエンから選択される１以上のコモノマーとの組み合わせも含まれる。最も好ましいモノマーは、エチレン及びスチレンの混合物、エチレン、プロピレン及びスチレンの混合物、エチレン、スチレン及び非共役ジエン（特に、エチリデンノルボルネン又は１，４−ヘキサジエン）の混合物、エチレン、プロピレン及び非共役ジエン（特に、エチリデンノルボルネン又は１，４−ヘキサジエン）の混合物である。
【００４８】
一般に、重合は、従来技術において知られているチーグラ・ナッタ又はカミンスキー・シン型の重合反応条件で行われる。すなわち、温度は０〜２５０℃、好ましくは３０〜２００℃、圧力は大気圧〜１００００気圧である。必要に応じて、懸濁、溶液、スラリー、気相、固相粉末重合又は他の重合条件を用いることができる。担体、特に、シリカ、アルミナ又はポリマー（特に、ポリ（テトラフルオロエチレン）又はポリオレフィン）を用いても良く、触媒が気相重合工程において使用される場合には担体を使用することが好ましい。担体は、触媒（金属に基づく）：担体の重量比が１：１０6〜１：１０3となるように使用することが好ましく、より好ましくは１：１０6〜１：１０4である。
【００４９】
多くの重合反応において、触媒：重合性化合物のモル比は１０-12：１〜１０-1：１であり、より好ましくは１０-9：１〜１０-5：１である。
【００５０】
溶液重合に使用される好適な溶媒とは、溶媒使用時における反応条件下で実質的に不活性な液体である。例としては、イソブタン、ブタン、ペンタン、ヘキサン、ヘプタン、オクタン及びこれらの混合物等の直鎖又は枝分かれ鎖を有する炭化水素；シクロヘキサン、シクロヘプタン、メチルシクロヘキサン、メチルシクロヘプタン及びこれらの混合物等の環状又は脂環式炭化水素；炭素数４〜１０の過フッ素化アルカン等の過フッ素化炭化水素；及びベンゼン、トルエン、キシレン及びエチルベンゼン等のアルキル置換芳香族化合物が挙げられる。好適な溶媒には、モノマー又はコモノマーとして機能する液体オレフィンも含まれる。
【００５１】
所望の物性を有するポリマーブレンドを生成するために、本発明の触媒を、少なくとも１種の別の均質又は不均質重合触媒と共に、同一反応器内において、又は該反応器と直列若しくは並列に接続された別の反応器内において、使用してもよい。かかる製造例は、国際公開第９４／００５００号パンフレットに記載されている。
【００５２】
必要な成分を重合が行われる溶剤又は希釈剤に添加することにより、触媒組成物を均質触媒として調製してもよい。また、必要な成分を無機又は有機球状固体に吸着、付着又は化学的に付着させることにより、触媒組成物を不均質触媒として調製し使用することも可能である。かかる固体の例は、シリカ、シリカゲル、アルミナ、クレー、気泡クレー（エーロゾル）、アルミノシリケート、トリアルキルアルミニウム化合物、及び有機又は無機ポリマー材料（特に、ポリオレフィン）である。好ましい態様において、不均質触媒は、無機化合物（好ましくは、トリ（Ｃ1-4アルキル）アルミニウム化合物）を活性化助触媒（特に、（４−ヒドロキシ−３，５−ジターシャリーブチルフェニル）トリス（ペンタフルオロフェニル）ボレート又は（４−ヒドロキシフェニル）−トリス（ペンタフルオロフェニル）ボレートのアンモニウム塩等のヒドロキシアリール（トリスペンタフルオロフェニル）ボレートのアンモニウム塩）と反応させることにより調製される。この活性化助触媒は、共沈殿、膨潤、吹付け又は同様の手法を行い、次いで溶媒や希釈剤を除去することによって、担体上に付着される。金属錯体も、活性化助触媒の添加と実質的に同時に又はその前に、金属錯体を担体に吸着、付着又は化学的に付着させることにより、担体へ添加される。
【００５３】
不均質な形態、即ち担持された形態が形成される場合、触媒組成物はスラリー又は気相重合において使用される。実際上の制限として、スラリー重合はポリマー生成物が実質的に溶解しない溶液希釈剤中で行われる。スラリー重合用の希釈剤は、炭素原子５未満の炭化水素の１種以上であることが好ましい。必要であれば、エタン、プロパン又はブタンのような飽和炭化水素を希釈剤の全部又は一部に使用してもよい。同様に、α−オレフィンモノマー又は異なるα−モノマーの混合物を希釈剤の全部又は一部に使用してもよい。少なくとも希釈剤の過半量が重合されるべきα−オレフィンモノマーを含んでいることが最も好ましい。必要であれば、当業界において公知の手法を用いて、分散剤（特に、エラストマー）を希釈剤に溶解させてもよい。
【００５４】
常に、個々の成分及び回収触媒成分を酸素及び水分から保護しなければならない。したがって、触媒成分及び触媒を、酸素及び水分のない雰囲気下で調製及び回収しなければならない。よって、例えば窒素のような乾燥した不活性ガスの存在下で反応を行うことが好ましい。
【００５５】
重合は、バッチ又は連続重合方法として行えばよい。連続重合が好ましく、この場合、触媒、エチレン、コモノマー、及び場合によっては溶媒が、反応領域に連続的に供給され、ポリマー生成物が連続的に除去される。
【００５６】
本発明の範囲を何ら限定する訳ではないが、重合方法の一例は以下の通りである。攪拌型反応器に、重合用モノマーを、溶媒、更に必要であれば連載移動剤と共に連続的に導入する。攪拌型反応器は、モノマーと共に、溶剤又は希釈剤及び溶解しているポリマーから実質的に構成される液体相を含んでいる。ノルボルナジエン、１，７−オクタジエン、１，９−デカジエン等の「Ｈ」状の枝分かれを引き起こすジエンを少量添加してもよい。触媒及び助触媒は反応液体相に連続して導入される。反応温度及び圧力は、溶媒／モノマー比、触媒添加速度を調整することにより、また、コイル、ジャケット又はその組み合わせを冷却又は加熱することにより制御される。重合速度は触媒添加速度により制御される。ポリマー生成物のエチレン量は、反応器内のエチレンとコモノマーとの比によって決められる。なお、エチレンとコモノマーとの比は、これらの成分それぞれの反応器への供給速度を上手く操作することにより制御される。場合によっては、温度、モノマー濃度のような他の重合条件を制御することによって、又は、反応器へ導入される水素流のような上記連鎖移動剤によって、ポリマー生成物の分子量を制御することが可能であり、これらの制御手法は当業界において公知である。反応器流出液を水等の触媒失活剤と接触させる。ポリマー溶液を加熱してもよく、また、ガス状モノマー及び残存する溶剤又は希釈剤を減圧下で蒸発分離し、更に必要であれば、脱蔵押出機等の装置において脱蔵することによって、ポリマー生成物を回収する。連続方法における触媒及びポリマーの反応器内での平均残留時間は、一般的に５分から８時間であり、好ましくは１０分から６時間である。
【００５７】
エチレンホモポリマー及びエチレン／α−オレフィンコポリマーが、本発明による製造にとって特に好適である。一般的に、このようなポリマーは０．８５〜０．９６ｇ／ｍｌの密度を有している。得られるポリマーの密度を調整するために、重合に使用されるα−オレフィンコモノマーとエチレンのモル比を変化させることは一般的である。密度が０．９１〜０．９３の範囲にある材料を製造する際には、コモノマーのモノマーに対する比は０．２未満であり、好ましくは０．０５未満、より好ましくは０．０２未満、更には０．０１未満であってもよい。上記重合工程においては、得られるポリマーの分子量を効率的に制御するために水素が添加される。一般的に、水素のモノマーに対するモル比は０．５未満であり、好ましくは０．２未満、より好ましくは０．０５未満、更に好ましくは０．０２未満であっても、０．０１未満であってもよい。
【実施例】
【００５８】
本明細書中において具体的に記載されていない成分の不存在下において、本発明の実施が可能である、ということは明らかである。以下の実施例は、本発明をより明らかにするために設けられているのであって、本発明を限定するものとして解釈されるべきものではない。なお、特に言及しない限り、全ての「部」及び「％」は重量基準を示している。実施例において、「一晩（オーバーナイト）」との用語は、約１６〜１８時間の意味であり、また、「室温」とは２０〜２５℃の温度を指す。また、「混合アルカン」とは、水素化プロピレンオリゴマー（多くの場合、炭素数６〜１２のイソアルカン）の混合物を意味し、かかる水素化プロピレンオリゴマーは、Exxon  Chemical  Inc.よりIsopar  E（商標）して商業的に入手可能である。
【００５９】
空気に敏感な物質の全ての合成及び操作は、不活性雰囲気（窒素又はアルゴン）下のグローブボックス中で行った。溶媒は始めに窒素で飽和し、次いで使用する前に活性化アルミナ及びＱ−５（商標）触媒中を通過させることにより乾燥した。重水素化ＮＭＲ溶媒はナトリウム／カリウム合金で乾燥させ、使用する前に濾過した。Ｖａｒｉａｎ  ＩＮＯＶＡ３００（ＦＴ  ３００ＭＨｚ，1Ｈ；７５ＭＨｚ，13Ｃ）スペクトロメーターによりＮＭＲスペクトルを記録した。1Ｈ及び13Ｃスペクトルの化学シフトは内部溶媒共鳴と関連づけ、トリメチルシラン基準で示した。質量スペクトルはＶＧ  Ａｕｔｏｓｐｅｃ（Ｓ／Ｎ  Ｖ１９０）質量分析計により記録した。結合定数はヘルツ（Ｈｚ）で示した。３，４−ジフェニル−３−シクロペンテン−１−オールはJ.  Am.  Chem.  Soc.  1963,  85,  1788-1792頁（Corey,  E.J.、Uda,  H著）に記載された手法によって調製した。
【００６０】
＜実施例１＞
ジクロロ［Ｎ−（１，１−ジメチルエチル）−１，１−ジメチル−１−［（１，２，３，４，５−η）−３，４−ジフェニル−２，４−シクロペンタジエン−１−イル］シランアミナート（２−）−κＮ］−チタニウム
【化４】
2004529187.tif 000005
【００６１】
（Ａ）３，４−ジフェニル−３−シクロペンテン−１−スルフォニルクロライドの調製
３，４−ジフェニル−３−シクロペンテン−１−オール（５．９１ｇ）を７０ｍＬの塩化メチレン及び５０ｍＬのピリジンの混合物中に溶解した。この反応混合物に、４ｍＬのＣＨ3ＳＯ3Ｃｌを加えた。一晩攪拌した後、反応混合物を１ＭのＨＣｌ、Ｈ2Ｏ及びＮａＨＣＯ3で洗浄した。溶液をＭｇ2ＳＯ4で乾燥させ、次いで濾過した。溶媒の除去により茶色の固体が得られた。８ｍＬのエチルアセテート、更に１５０ｍＬのヘキサンを加え灰色がかった白色の結晶固体を得た。一晩攪拌した後に、固体をフリット上で集め、１０ｍＬのヘキサンで洗浄し、次いで減圧下で乾燥し、４．０ｇの生成物を得た。
1Ｈ（ＣＤＣｌ3）δ３．０７（ｓ，３Ｈ），３．２１（ｄｄ，２Ｈ，2ＪH-H＝１６．５Ｈｚ，3ＪH-H＝２．４Ｈｚ），３．４０（ｄｄ，２Ｈ，2ＪH-H＝１６．８Ｈｚ，3ＪH-H＝６．６Ｈｚ），５．５０（ｍ，１Ｈ），７．２２（ｍ，１０Ｈ）
13Ｃ（ＣＤＣｌ3）δ３８．４９，４５．６４，７９．２１，１２７．２３，１２８．０４，１２８．２０，１３３．８２，１３６．４５
ＨＲＭＳ（ＥＩ）：Ｃ18Ｈ18Ｏ3Ｓの計算値３１４．０９７７、実測値３１４．０９７０
【００６２】
（Ｂ）１−（４−ブロモ−２−フェニル−１−シクロペンテン−１−イル）ベンゼンの調製
３，４−ジフェニル−３−シクロペンテン−１−スルフォニルクロライド（４ｇ）及びＬｉＢｒ（３ｇ）の混合物に７０ｍＬのアセトンを添加した。反応混合物を還流下で２．５時間攪拌した。溶媒を減圧下で除去し、残留物を６０ｍＬの塩化メチレンで抽出した。溶液を濾過し、溶媒を減圧下で除去することで、３．１ｇの生成物（茶色がかった黄色の固体）が得られた。
1Ｈ（ＣＤＣｌ3）δ３．３５（ｄｄ，２Ｈ，2ＪH-H＝１６．２Ｈｚ，3ＪH-H＝３．６Ｈｚ），３．５８（ｄｄ，２Ｈ，2ＪH-H＝１６．２Ｈｚ，3ＪH-H＝６．６Ｈｚ），４．７８（ｍ，１Ｈ），７．２３（ｍ，１０Ｈ）
13Ｃ（ＣＤＣｌ3）δ４６．９７，５０．２１，１２７．１３，１２８．０５，１２８．２１，１３５．１５，１３６．７９
ＨＲＭＳ（ＥＩ）：Ｃ17Ｈ15Ｂｒの計算値２９８．０３５７、実測値２９８．０３３８
【００６３】
（Ｃ）（２，３−ジフェニル−２，４−シクロペンタジエン−１−イル）カリウムの調製
５０ｍＬのトルエンに溶解した２．９３ｇ（９．７９ｍｍｏｌ）の１−（４−ブロモ−２−フェニル−１−シクロペンテン−１−イル）ベンゼンに、６０ｍＬのトルエンに溶解した４．１０ｇ（２０．６ｍｍｏｌ）のＫＮ（ＴＭＳ）2を５分以内で加えた。数分のうちに、黄色の沈殿が現れた。７時間攪拌した後、固体をフリット上で集め、ヘキサンで洗浄し、減圧で乾燥し、３．８６ｇの生成物を得た。
1Ｈ（ＴＨＦ−ｄ8）δ５．６５（ｔ，１Ｈ，3ＪH-H＝３．３Ｈｚ），５．７９（ｄ，２Ｈ，3ＪH-H＝３．３Ｈｚ），６．７４（ｔ，２Ｈ，3ＪH-H＝７．５Ｈｚ，ｐａｒａ），６．９４（ｔ，４Ｈ，3ＪH-H＝７．５Ｈｚ，ｍｅｔａ），７．１８（ｄ，４Ｈ，3ＪH-H＝７．５Ｈｚ，ｏｒｔｈｏ）
13Ｃ（ＴＨＦ−ｄ8）δ１０８．０１，１１０．２４，１１９．６４，１２１．９７，１２８．００，１２８．２５，１４３．５９
ＨＲＭＳ（ＥＩ）：Ｃ17Ｈ13Ｋの計算値２５６．０６５４、実測値２５６．０６８８
【００６４】
（Ｄ）Ｎ−（ｔｅｒｔ−ブチル）（３，４−ジフェニル−２，４−シクロペンタジエン−１−イル）ジメチルシランアミンの調製
【化５】
2004529187.tif 000006
固体状の（２，３−ジフェニル−２，４−シクロペンタジエン−１−イル）カリウムを５０ｍＬのＴＨＦに部分的に溶解し、４０ｍＬのＴＨＦ及び８０ｍＬのエーテルに溶解した１２．６４ｇ（９７．９３ｍｍｏｌ）のＭｅ2ＳｉＣｌ2に加えた。１時間攪拌した後に、溶媒を減圧下で除去し、残留物を１４０ｍＬのトルエンに部分的に溶解した。この溶液に、２．１６ｍＬのＮＨ2−ｔ−Ｂｕを加え、反応混合物を一晩攪拌した。得られた溶液を濾過し、溶媒を濾液から取り除き、２．６７ｇのオレンジ色の粘稠油を得た。
ＨＲＭＳ（ＥＩ）：Ｃ23Ｈ29ＮＳｉの計算値３４７．２０６９、実測値３４７．２０７０
【００６５】
（Ｅ）ジクロロ［Ｎ−（１，１−ジメチルエチル）−１，１−ジメチル−１−［（１，２，３，４，５−η）−３，４−ジフェニル−２，４−シクロペンタジエン−１−イル］シランアミナート（２−）−κＮ］−チタニウムの調製
Ｎ−（ｔｅｒｔ−ブチル）（３，４−ジフェニル−２，４−シクロペンタジエン−１−イル）ジメチルシランアミン（２．３３１ｇ、６．７１ｍｍｏｌ）及びＴｉ（ＮＭｅ2）4（１．５０３ｇ、６．７１ｍｍｏｌ）を５０ｍＬのオクタンに溶解した。反応混合物を一晩還流し、色がオレンジ色から濃い赤色に変化した。溶媒を減圧下で除去し、赤色の粘稠油（３．２２９ｇ）を得た。水素ＮＭＲにより、望ましいビス（アミド）錯体が７５％の収率で形成されていることが分かった。４０ｍＬのトルエンに溶解したこの３．２２９ｇの赤色の油に、８．６ｇのＭｅ2ＳｉＣｌ2を加えた。２日間攪拌した後、溶媒を減圧下で除去し、暗色の固体を得た。ヘキサン（５０ｍＬ）を加え、混合物を３時間攪拌した。緑色がかった黄色の固体をフリット上で集め、冷たいヘキサン（２０ｍＬ）で洗浄し、減圧下で乾燥し、１．６６ｇの生成物を得た。収率は７５％であった。錯体（０．７１ｇ）を１０ｍＬのトルエン、次いで５０ｍＬのヘキサンに溶解した。２分後、溶液を濾過し、室温に放置した。数分後、黄色の結晶が現れた。更に室温にて５時間経過した後、更なる結晶が現れ、溶液を−２７℃の冷凍庫に一晩入れた。溶媒をデカントし、結晶を１５ｍＬの冷たいヘキサンで洗浄し、５１２ｍｇの生成物を得た。
1Ｈ（Ｃ6Ｄ6）δ０．３２（ｓ，６Ｈ，Ｓｉ（ＣＨ3）3），１．４２（ｓ，９Ｈ，Ｃ（ＣＨ3）3），６．５１（ｓ，２Ｈ，Ｈ２），７．０２（ｍ，６Ｈ），７．５４（ｍ，４Ｈ）
13Ｃ｛1Ｈ｝（Ｃ6Ｄ6）δ−０．１０（Ｓｉ（ＣＨ3）3），３２．５７（Ｃ（ＣＨ3）3），６４．４６（Ｃ（ＣＨ3）3），１１０．００（Ｃ１），１２６．２７，１２８．３８，１２８．７２，１３０．１３，１３３．９８，１４１．３７
ＨＲＭＳ（ＥＩ，（Ｍ−ＣＨ3）+）：Ｃ22Ｈ22ＮＳｉＴｉＣｌ2の計算値４４８．０５３４、実測値４４８．０５３４
元素分析：Ｃ23Ｈ25ＮＳｉＴｉＣｌ2の計算値Ｃ，５９．４９；Ｈ，５．８６；Ｎ，３．０２、実測値Ｃ，５９．２５；Ｈ，５．９５；Ｎ，３．４２
【００６６】
＜実施例２＞
［Ｎ−（１，１−ジメチルエチル）−１，１−ジメチル−１−［（１，２，３，４，５−η）−３，４−ジフェニル−２，４−シクロペンタジエン−１−イル］シランアミナート（２−）−κＮ］−ジメチル−チタニウム
【化６】
2004529187.tif 000007
【００６７】
（Ａ）［Ｎ−（１，１−ジメチルエチル）−１，１−ジメチル−１−［（１，２，３，４，５−η）−３，４−ジフェニル−２，４−シクロペンタジエン−１−イル］シランアミナート（２−）−κＮ］−ジメチル−チタニウムの調製
ドライボックス中において、０．４１ｇ（０．８９ｍｍｏｌ）のジクロロ［Ｎ−（１，１−ジメチルエチル）−１，１−ジメチル−１−［（１，２，３，４，５−η）−３，４−ジフェニル−２，４−シクロペンタジエン−１−イル］シランアミナート（２−）κＮ］−チタニウム錯体を３０ｍＬのトルエンに溶解した。この溶液に、攪拌しながら、１．２ｍＬ（１．９１ｍｍｏｌ）のＭｅＬｉ（エーテル中１．６Ｍ）を１分間かけて滴下した。ＭｅＬｉの添加が終了した後、溶液を４５分間攪拌した。トルエンを減圧下で除去し、残留物を３５ｍＬの熱いヘキサンで抽出した。熱いうちに溶液を濾過し、次いで−２７℃の冷凍庫に一晩入れた。溶液をデカントし、黄色の結晶を冷たいヘキサンで洗浄し、減圧下で乾燥し、２７２ｍｇの生成物を得た。収率は７４．５％であった。
1Ｈ  ＮＭＲ（Ｃ6Ｄ6）δ０．３４（ｓ，６Ｈ，Ｓｉ（ＣＨ3）3），０．７８（ｓ，６Ｈ，Ｔｉ（ＣＨ3）3），１．５６（ｓ，９Ｈ，Ｃ（ＣＨ3）3），６．１８（ｓ，２Ｈ，Ｈ２），７．０４（ｍ，２Ｈ，ｐａｒａ），７．０８（ｍ，２Ｈ，ｍｅｔａ），７．４９（ｍ，４Ｈ，ｏｒｔｈｏ）
13Ｃ｛1Ｈ｝（Ｃ6Ｄ6）δ０．８５（Ｓｉ（ＣＨ3）3），３４．５４（Ｃ（ＣＨ3）3），５６．２７（ｑ，1ＪC-H＝１２０．０６Ｈｚ，Ｔｉ（ＣＨ3）3），５９．６８（Ｃ（ＣＨ3）3），１０４．８８（Ｃ１），１２２．８０（Ｃ２），１２７．５６（ｐａｒａ），１２８．４９（ｍｅｔａ），１２９．５５（ｏｒｔｈｏ），１３５．３９，１３５．９０
ＨＲＭＳ（ＥＩ，（Ｍ−ＣＨ3）+）：Ｃ24Ｈ30ＮＳｉＴｉの計算値４０８．１６２７、実測値４０８．１６２４
元素分析：Ｃ25Ｈ33ＮＳｉＴｉの計算値Ｃ，７０．９０；Ｈ，７．８５；Ｎ，３．３１、実測値Ｃ，７０．６４；Ｈ，７．９１；Ｎ，３．０６
【００６８】
重合
純粋窒素でスパージングし、次いで、純粋窒素パッドを用い、５０ｐｓｉｇでアルミナ（Ａ−２、LaRoche  Inc.より入手可能）及びＱ５反応体（Englehard  Chemicals  Inc.より入手可能）を含むカラムを通過させることにより、混合アルカン及び液体オレフィンを精製する。以下に述べる溶媒及び溶液の全ての移動は、乾燥純粋窒素又はアルゴンのガス状パッドを用いて行われる。反応器へのガス状供給物は、Ａ−２０４アルミナ（LaRoche  Inc.より入手可能）及びＱ５反応体からなるカラムを通過させることにより精製される。アルミナは既に３７５℃の温度において窒素で処理することにより活性化されており、Ｑ５反応体は５％水素含有窒素中において２００℃の温度で処理することにより活性化されている。
【００６９】
Ｐａｒｒ社製の攪拌機つき２リットル反応器に、約４３３ｇのトルエン及び４５５ｇのスチレンコモノマーを仕込んだ。７５ｍＬの添加タンクから５０ｐｓｉｇ（３４５ｋＰａ）における差圧膨張により、水素を分子量制御剤として添加した。反応器を９０℃に加熱し、２００ｐｓｉｇ（１．４ＭＰａ）においてエチレンで飽和した。トルエン中における溶液濃度がそれぞれ０．００５Ｍである触媒（比較例の錯体、又は（３，４−ジフェニルシクロペンタジエン−１−イル）−Ｎ−（１，１−ジメチルエチル）ジメチル−シランアミドジメチルチタニウム）及び助触媒（ジオクタデシルメチル−アンモニウム−テトラキス（ペンタフルオロフェニル）ボレート）の適量を、グローブボックス中で１：１．１のモル比で予備混合し、触媒添加タンクへ移動させ、反応器へ注入した（この工程中、触媒／助触媒溶液を周期的に添加してもよい）。この工程中必要に応じてエチレンを加えながら重合条件を維持した。
【００７０】
得られた溶液を反応器から取り除き、１００ｍｌのイソプロピルアルコール、並びに２０ｍｌのヒンダードフェノール酸化防止剤（Ciba  Geigy  Corporation製のIrganox（商標）1010）及びリン安定剤（Ciba  Geigy  Corporation製のIrgafos（商標）168）の１０重量％トルエン溶液を含有している窒素パージされた収集容器へ移した。生成したポリマーを、最高温度１４０℃、加熱時間２０時間にプログラムされた真空オーブン中で乾燥した。結果を表１に示す。
【００７１】
【表１】
2004529187.tif 000008
【００７２】
＊比較例（本発明の実施例でない）
１．（テトラメチルシクロペンタジエニル）ジメチル（ｔ−ブチルアミド）シランチタニウムジメチル
２．米国特許第６１５０２９７号明細書に基づき調製された３，４−（シクロペンタ（ｌ）フェナントレン−２−イル）ジメチル（ｔ−ブチルアミド）シランチタニウム（ＩＩ）１，４−ジフェニル−１，３−ブタジエン
３．（３，４−ジフェニルシクロペンタジエニル）ジメチル（ｔ−ブチルアミド）シランチタニウムジメチル、実施例２
４．効率（ｇポリマー／μｇＴｉ）
５．ポリマーの重合スチレン含量（モル％）
【国際公開パンフレット】
2004529187.tif 000010
2004529187.tif 000011
2004529187.tif 000012
2004529187.tif 000013
2004529187.tif 000014
2004529187.tif 000015
2004529187.tif 000016
2004529187.tif 000017
2004529187.tif 000018
2004529187.tif 000019
2004529187.tif 000020
2004529187.tif 000021
2004529187.tif 000022
2004529187.tif 000023
2004529187.tif 000024
2004529187.tif 000025
2004529187.tif 000026
2004529187.tif 000027
2004529187.tif 000028
2004529187.tif 000029
2004529187.tif 000030
2004529187.tif 000031
2004529187.tif 000032
2004529187.tif 000033
2004529187.tif 000034
2004529187.tif 000035
2004529187.tif 000036
【国際調査報告】
2004529187.tif 000037
2004529187.tif 000038
2004529187.tif 000039